(57)【要約】【課題】  蔓性植物の電柱などの予め定める対象物への伸上りを確実に阻止することができる蔓性植物伸上り防止具を提供する。【解決手段】  フェンスなどの対象物への蔓性植物伸上り防止具の伸上りを防止するために用いられ、少なくとも一方表面がシロキサン結合を有する化合物またはフッ素樹脂または超高分子量ポリエチレンから成り、０．２２以下の摩擦係数を有する。【選択図】      図１
2016116342.tif 000002
【特許請求の範囲】
【請求項１】
予め定める対象物への蔓性植物の伸上りを防止するために用いられる蔓性植物伸上り防止具であって、
少なくとも一方表面の摩擦係数が、０．２２以下であることを特徴とする蔓性植物伸上り防止具。
【請求項２】
予め定める対象物への蔓性植物の伸上りを防止するために用いられる蔓性植物伸上り防止具であって、
少なくとも一方表面が、シロキサン結合を有する化合物またはフッ素樹脂または超高分子量ポリエチレンから成ることを特徴とする蔓性植物伸上り防止具。
【発明の詳細な説明】
【技術分野】
【０００１】
本発明は、電柱、電柱を支える支線、フェンスなどの構築物に、蔓性植物が巻付いて伸上ることを防止するために好適に実施することができる蔓性植物伸上り防止具に関する。
【背景技術】
【０００２】
典型的な従来技術は、たとえば特許文献１に記載されている。この従来技術では、蔓性植物が足場にするような引っ掛かり易い凹凸のない平滑な表面を有し、光不透過性の樹脂材料から成るシート部材と、ステンレス鋼から成り、対象物である電柱に、巻付けられたシート部材を外側から締付けるように装着される固定バンドとを含む蔓性植物伸上り防止具が記載されている。
【０００３】
固定バンドは、電柱の側面に設けられた接地線や直付け街灯の電源供給ケーブルを覆うように巻付けられたシート部材を外側から締付けて、シート部材と電柱の側面との間に隙間ができないようにし、蔓性植物が隙間に侵入して這い上ることを防ぐために用いられる。
【０００４】
シート部材は、その表面が平滑であることによって、蔓性植物が足場にするような引っ掛かり易い凹凸がなく、シート部材に巻付くことが困難となり、これによって蔓性植物の巻付きを防止している。またシート部材が光不透過性の樹脂材料から成るので、蔓性植物の成長を抑制し、これによって蔓性植物が電柱の上部まで巻上ってしまうことを防止している。
【先行技術文献】
【特許文献】
【０００５】
【特許文献１】特開２００８−３５６８６号公報
【発明の概要】
【発明が解決しようとする課題】
【０００６】
前述の従来技術では、対象物である電柱に巻付けられるシート部材が平滑な表面を有する光不透過性の樹脂から成り、このシート部材を外側からステンレス鋼から成る固定バンドによって締付けるように構成されている。しかしながら、フェンスなどの、略鉛直な平面状にシート部材を取付ける必要のある構築物を対象物とする場合、吸盤状の付着根を伸展させて成長する種類の蔓性植物などが伸上ってしまい、蔓性植物の伸上りを確実に阻止することができないという問題がある。また、シート部材を電柱に足場ボルトなどの付帯物を覆うように巻付けると、巻付けたシート部材には付帯物によって鉛直に対して傾斜した部分が生じ、この傾斜した部分に這上った蔓性植物は、シート部材上を滑ることなく這上り、蔓性植物の伸上りを確実に阻止することができないという問題がある。
【０００７】
本発明の目的は、蔓性植物の電柱およびフェンスなどの予め定める対象物への伸上りを確実に阻止することができる蔓性植物伸上り防止具を提供することである。
【課題を解決するための手段】
【０００８】
本発明は、予め定める対象物への蔓性植物の伸上りを防止するために用いられる蔓性植物伸上り防止具であって、
少なくとも一方表面の摩擦係数が、０．２２以下であることを特徴とする蔓性植物伸上り防止具である。
【０００９】
また本発明は、予め定める対象物への蔓性植物の伸上りを防止するために用いられる蔓性植物伸上り防止具であって、
少なくとも一方表面が、シロキサン結合を有する化合物またはフッ素樹脂または超高分子量ポリエチレンから成ることを特徴とする蔓性植物伸上り防止具である。
【発明の効果】
【００１０】
本発明によれば、蔓性植物伸上り防止具の少なくとも一方表面が０．２２以下の摩擦係数であるので、蔓性植物は、この摩擦係数が０．２２以下の表面を足場とすることができず、対象物の向きおよび形態に拘らず、対象物への巻付きおよび這上りを確実に阻止することができる。
【００１１】
また本発明によれば、蔓性植物伸上り防止具の少なくとも一方表面が、シロキサン結合を有する化合物またはフッ素樹脂または超高分子量ポリエチレンから成るので、蔓性植物は、これらの物質から成る表面を足場とすることができず、対象物の向きおよび形態に拘らず、対象物への巻付きおよび這上りを確実に阻止することができる。
【図面の簡単な説明】
【００１２】
【図１】本発明の一実施形態の蔓性植物伸上り防止具１を示す斜視図である。
【図２】蔓性植物伸上り防止具１がフェンス２に取付けられた状態を示す図である。
【図３】シート本体６に適した素材を確認するために行った摩擦係数の測定に用いた摩擦係数測定設備１３を示す図である。
【図４】試料が動き始めたときの静摩擦力ＦＳの変化を示すグラフである。
【図５】シート本体６に適した素材を確認するために行った粘着性の強度の比較試験の手法を示す図である。
【図６】シート本体６に適した素材を確認するために行った粘着性の強度の比較試験の手法を示す図である。
【図７】シート本体６に適した素材を確認するために行った粘着性の強度の比較試験の手法を示す図である。
【図８】シート本体６に適した素材を確認するために行った剥離強度の測定試験に用いた剥離強度測定設備２９を示す図である。
【発明を実施するための形態】
【００１３】
図１は本発明の一実施形態の蔓性植物伸上り防止具１を示す斜視図であり、図２は蔓性植物伸上り防止具１がフェンス２に取付けられた状態を示す図であり、図２（１）はフェンス２に取付けられた蔓性植物伸上り防止具１の外観を示す斜視図であり、図２（２）は補強リング３ａ付近の拡大図であり、図２（３）は透孔４ｃ付近の拡大図であり、図２（４）は重錘５付近の拡大である。
【００１４】
本実施形態の蔓性植物伸上り防止具（以下、「防止具」と略記する場合がある）１は、たとえばエチレン酢酸ビニル共重合体（略称ＥＶＡ）系樹脂から成る主剤に滑り性を改善するための樹脂改質剤を５ｗｔ％添加して混練した混合材料を、たとえばカレンダ成形によってシート状に成形して得られた長方形のシート本体６と、シート本体６の長辺方向の一端部における短辺方向の両端部にプレス加工によって嵌着された複数（本実施形態では２）の補強リング３ａ，３ｂと、シート本体６の長辺方向の他端部に挿入される円筒状の重錘５とを含む。
【００１５】
シート本体６は、平坦に展開された状態における幅が８００ｍｍ以上１５００ｍｍ以下、長さが５００ｍｍ以上５０００ｍｍ以下、厚さが０．１ｍｍ以上１．０ｍｍ以下のシート体から成る。シート本体６の長辺方向の他端部は折り返され、その縁辺部は基部に一直線状に溶着されて筒状部７が形成される。筒状部７には、重錘５が挿入されて保持される。
【００１６】
重錘５は、たとえばポリ塩化ビニルから成る管体であって、水道管などに用いられる、直径３０〜５０ｍｍ程度のいわゆる塩ビ管によって実現される。このような重錘５を筒状部７に挿入しておくことによって、防止具１が予め定める対象物であるフェンス２に、図２（１）に示されるように取付けたとき、筒状部７を接地させて、風などによる防止具１のめくれ上りを防止することができる。
【００１７】
シート本体６の長辺方向の中央部における短辺方向の両端部には、透孔４ａ，４ｂが形成される。シート本体６の長辺方向の一端部における短辺方向の中央部には、透孔４ｃが形成される。これらの透孔４ａ〜４ｃには、フェンス２のネットにシート本体６を結束するための結束線８ａ，８ｂ，８ｃが挿通され、ネットに係着される。また、前記の補強リング３ａ，３ｂにも結束線８ｄ，８ｅが挿通され、ネットに係着される。これらの結束線８ａ〜８ｅは、風圧および自重による張力に耐える引張強さを有するものであればよく、たとえば金属線、樹脂製の紐、麻紐、ロープなどを適宜選択して用いることができる。
【００１８】
蔓性植物は、自発的な重力屈性を有し、蔦、アサガオなどに代表される蔓草または蔓植物であって、葉やシュート軸と相同の巻きひげの回旋運動によって対象物に巻付くアサガオなどの巻付きタイプと、吸盤状の付着根を対象物表面に付着させて、対象物に這上るナツヅタなどの這上りタイプとがある。そのため、本実施形態では、「巻付き」および「這上り」の両者を含めて「伸上り」と称するものとする。
【００１９】
シート本体６は、少なくとも一方表面、本実施形態では両面の摩擦係数が０．２２以下であり、前述の樹脂改質剤として、シロキサン結合を有する化合物、フッ素樹脂および超高分子量ポリエチレンから選ばれたいずれか１つが用いられる。
【００２０】
シロキサン結合を有する化合物としては、シリコーン・アクリル共重合体樹脂、シリコーン含有有機樹脂およびシリコーン・アクリル複合ゴムなどを挙げることができる。シリコーン・アクリル共重合体樹脂は、たとえば日信化学工業株式会社製、商品名「シャリーヌ（登録商標）」、品番「Ｒ−１７０Ｓ」として商業的に入手可能である。
【００２１】
また、シリコーン含有有機樹脂は、たとえば東レ・ダウコーニング株式会社製、商品名「シリコーンコンセントレート」、品番「ＢＹ２７−２１３」、品番「ＢＹ２７−００２」として商業的に入手可能である。
【００２２】
さらに、シリコーン・アクリル複合ゴムは、たとえば三菱レイヨン株式会社製、商品名「メタブレン」、品番「ＳＸ−００５」として商業的に入手可能である。
【００２３】
フッ素樹脂としては、ポリテトラフルオロエチレン（ＰＴＦＣ「テフロン（登録商標）」）、テトラフルオロエチレン／ヘキサフルオロプロピレン共重合体（ＦＥＰ）、テトラフルオロエチレン／パーフルオロアルキルビニルエーテル共重合体（ＰＦＡ）、ポリクロロトリフルオロエチレン（ＰＣＴＦＥ）、ポリフッ化ビニリデン（ＰＶＤＦ）、ポリフッ化ビニル（ＰＶＦ）、エチレン／テトラフルオロエチレン共重合体（ＥＴＦＥ）、エチレン／クロロトリフルオロエチレン共重合体（ＥＣＴＦＥ）が挙げられ、これらのうちから選ばれた１つを用いることができる。
【００２４】
超高分子量ポリエチレンは、ＪＩＳ  Ｋ６９３６−１に規定され、たとえばテープとして、商業的に入手可能である。
【００２５】
図３は、シート本体６に適した素材を確認するために行った摩擦係数の測定に用いた摩擦係数測定設備１３を示す図である。本件発明者は、シート本体６として用いることができる素材を選択するために、次の表１に示す試料１〜９を準備し、これらの試料１〜９について摩擦係数測定設備１３によって摩擦係数の測定を行った。
【００２６】
【表１】
2016116342.tif 000003
【００２７】
摩擦係数測定設備１３は、基台１４と、各試料１〜９と同一材料から成る下地シート１５と、押え板１６と、重錘１７と、基台１４に設置される滑車１８と、引張り荷重を測定するためのロードセル１９と、一端部が試料１〜９のいずれかに接続され、他端部がロードセル１９の負荷入力部１９ａに接続されるワイヤ２０と、ワイヤ２０に介在される緩衝用の引張ばね２１とを備える。
【００２８】
このような摩擦係数測定設備１３を用いて各試料１〜９の摩擦係数を、ＪＩＳ  Ｋ７１２５に規定される「プラスチック−フィルムおよびシート摩擦係数試験方法」に準じて測定した。摩擦係数測定設備１３としては、新東科学株式会社製、ヘイドン表面性試験機、ＨＥＩＤＯＮ−１４Ｓ／Ｄを使用した。ロードセル１９は、最大負荷が１００Ｎのものを用い、ワイヤ２０の一端部を試料１〜９に順次接続し、滑車１８を経由させたワイヤ２０の他端部をロードセル１９の負荷入力部１９ａに接続し、試料１〜９ごとに、ワイヤ２０の一端部を接続し、ロードセル１９を上方へ１００ｍｍ／ｍｉｎで移動させて、各試料１〜９が下地シート１５上で動き始めたときのロードセル１９による計測値をコンピュータに取込み、次の式１によって各試料１〜９の静摩擦係数μＳを求めた。このときの重錘１７の質量は２００ｇ（＝１．９６Ｎ）、押え板１６の平面形状は、６３ｍｍ×６３ｍｍである。
【００２９】
【数１】
2016116342.tif 000004
ここに、μＳ：静摩擦係数
ＦＳ：静摩擦力（Ｎ）
ＦＳ：押え板１６の質量によって生じる法線方向の力（＝１．９６Ｎ）
【００３０】
図４は、試料が動き始めたときの静摩擦力ＦＳの変化を示すグラフである。前述のロードセル１９によって計測される計測値は、図４のグラフのように直線的に増加し、摩擦によって最大荷重に達し、このピークが静摩擦力ＦＳとしてコンピュータが式１によって、静摩擦係数μＳを算出する。こうして各試料１〜９について求めた摩擦係数が表１に示される。
【００３１】
図５〜図７は、シート本体６に適した素材を確認するために行った粘着性の強度の比較試験の手法を示す図である。本件発明者は、シート本体６に適した素材を確認するため、超高分子量ポリエチレンから成る試料５に対して各試料１〜４，６〜９の粘着性の強度の比較試験を行った。表１では、比較結果として、試料５よりも粘着性が低い場合は「○」、試料５よりも粘着性が高い場合は「×」によって示している。
【００３２】
図５において、２枚のパネル２３，２４と、２つのゲルマット２５，２６と、２ｋｇの重錘２７とを準備し、各パネル２３，２４の互いに対向する各表面のうち、一方のパネル２３の表面には試料５を貼着し、他方のパネル２４の表面には試料１〜４，６〜９を個別に貼着し、図６に示されるように、各パネル２３，２４が各ゲルマット２５，２６を挟んで平行となるように積重して、水平な基台上に載置し、その上に重錘２７を乗載して１分間押え、各ゲルマット２５，２６を各パネル２３，２４の表面に密着させる。その後、基台上で、図７に示されるように、基台表面上で垂直に起立させて手で保持し、次に各パネル２３，２４から手を離して、いわば本を開くように２枚のパネル２３，２４を開放させたとき、各パネル２３，２４のいずれにゲルマット２５，２６が付着しているかを確認した。その結果、試料５に対して試料７〜９の粘着性が高く、各試料７〜９の表面の平滑性が試料５の表面の平滑性よりも高いことが確認された。
【００３３】
図８は、シート本体６に適した素材を確認するために行った剥離強度の測定試験に用いた剥離強度測定設備２９を示す図である。剥離強度測定設備２９は、水平な載置面３０ａを有する基台３０と、基台３０の載置面３０ａに乗載される各試料１〜９が個別に貼付けられる基板３１と、ゲルマット３２と、ポリエチレン製のブロック体３３と、ブロック体３３にボルト３４によって固定される取付金具３５と、取付金具３５に角変位自在に緩やかな状態で連結される自在継手３６と、自在継手３６に一端部が連結されるワイヤ３７と、ワイヤ３７の他端部が連結される引張測定装置３８と、基台３０の載置面３０ａに敷設され、基板３１を載置するための平坦な支持面を有する支持板３９と、支持板３９上で基板３１の両側部を接触させて、基板３１を引張測定装置３８から鉛直下方に垂下されるワイヤ３７の軸線上に中心が配置されるように、該基板３１を位置決めするための位置決めブロック４０，４１とを備える。
【００３４】
引張測定装置３８は、株式会社島津製作所製、商品名「精密万能試験機  オートグラフＡＧＳ−Ｊ」を用いた。またゲルマット３２は、プロセブン株式会社製  商品名「プロセブン耐震マット」を用いた。このゲルマット３２は、１０ｍｍ×２０ｍｍ×５ｍｍのウレタンゲルから成り、試料１〜９をそれぞれ順次貼付けた基板３１の長辺方向の一端部でかつ短辺方向の中央部に乗載した。ブロック体３３は、１５０ｍｍ×１５０ｍｍ×５０ｍｍの硬質ポリエチレンから成る。
【００３５】
このような剥離強度測定設備２９を用いて、各試料１〜９を貼付けた基板３１を順次取代えながら、引張測定装置３８によってワイヤ３７を引上げ、引上げ荷重が増加から減少へ変化したときの値が剥離強度として表１に示されている。
【００３６】
以上のように、摩擦係数、粘着性および剥離強度の測定結果とともに、試料１〜９と同様な材料を素材とする前述の防止具１を現場でフェンス２に取付けて、７月から２〜３ケ月の期間後に、観察した結果、蔓性植物の伸上りを確実に抑制し得るのは、摩擦係数が０．２２以下であることが好ましいことが判明した。
【００３７】
したがって、対象物（本実施形態ではフェンス２）に少なくとも一方表面、すなわち蔓性植物の伸上りを阻止するために有効な表面の摩擦係数が０．２２以下とする防止具１を設けることによって、設置環境に有害な影響を与えずに、蔓性植物の伸上りを確実に防止することができる。
【００３８】
前述の実施形態では、蔓性植物伸上り防止具１は、予め定める対象物をフェンス２とし、ＥＶＡ系樹脂から成る主剤に樹脂改質剤を添加したシロキサン結合を有する化合物またはフッ素樹脂または超高分子量ポリエチレンから成るシート体としてのシート本体６をフェンス２に取付けるように構成されたが、本発明はこれに限るものではなく、本発明の他の実施形態では、各種の素材から成る筒体、棒状体、板状体、ブロック、リングなどの形態を有する素材、さらには対象物自体に、接着、塗布、印刷、機械的接合によって、摩擦係数が０．２２以下の、蔓性植物の伸上りを阻止するために有効な少なくとも一方表面を有する表面層を形成するように構成されてもよく、これによって上記と同様に、蔓性植物の伸上りを確実に防止することができる。
【符号の説明】
【００３９】
１  蔓性植物伸上り防止具
２  フェンス
３ａ，３ｂ  補強リング
４ａ，４ｂ，４ｃ  透孔
５  重錘
６  シート本体
７  筒状部
８ａ〜８ｅ  結束線
１３  摩擦係数測定設備
１９  ロードセル
１９ａ  負荷入力部
２３，２４  パネル
２９  剥離強度測定設備
３１  基板
３２  ゲルマット
３８  引張測定装置
【図１】
2016116342.tif 000005
【図３】
2016116342.tif 000006
【図４】
2016116342.tif 000007
【図５】
2016116342.tif 000008
【図６】
2016116342.tif 000009
【図７】
2016116342.tif 000010
【図８】
2016116342.tif 000011
【図２】
2016116342.tif 000012